ЭЛАСТИЧНАЯ ПРЯЖА, ТРИКОТАЖНЫЙ ТЕКСТИЛЬНЫЙ МАТЕРИАЛ И НОСОК, ИЗГОТОВЛЕННЫЕ С ЭЛАСТИЧНОЙ ПРЯЖЕЙ
ELASTIC YARN, KNITTED TEXTILE MATERIAL AND SOCKS MADE WITH THE ELASTIC YARN

[001] Настоящее изобретение относится к эластичной пряже.
[002] Такая эластичная пряжа используется при трикотажном переплетении текстильных материалов. Такие текстильные материалы могут быть использованы при производстве одежды и особенно нижнего белья и носков.
[003] Например, эластичная кругловязаная ткань описана в WO 2018/081057 А1. В указанном документе описывается, что большинство доступных на рынке эластичных кругловязаных тканей изготавливаются из одного типа эластичного волокна и жестких волокон. Такие ткани широко известны в качестве комфортных тканей, поскольку их легче формировать и растягивать во время носки. Удобство ношения изделий, изготовленных из этих трикотажных тканей, обеспечивается перестановкой петель и удлинением эластичных волокон. Однако восстановление путем перераспределения трикотажных петель и одиночного эластичного волокна, как правило, является неполным, поскольку пряжа не обеспечивает достаточной силы восстановления для перераспределения растянутых трикотажных петель. Как следствие, одиночные эластичные трикотажные ткани могут подвергаться необратимой деформации или растягиваться и висеть мешком в определенных областях одежды, таких как локти в рукавах рубашки или определенные области носков, где происходит большее растяжение. Чтобы улучшить это, в WO 2018/081857 предложена трикотажная ткань, имеющая конфигурацию, показанную на фигуре 1.
[004] В кругловязаной трикотажной ткани используются два набора нитей эластичной пряжи, а именно: первый набор, представляющий собой эластичную пряжу 12, и второй набор, представляющий собой двухкомпонентную полиэфирную мононить 18. При трикотажном переплетении нити 12 и 18 эластичной пряжи используются вместе с жесткой пряжей 14.
[005] Недостаток этой конфигурации состоит в том, что для вязания используется переплетение трех отдельных нитей пряжи.
[006] В US 6158253 были раскрыты бесшовные носки без складок с высокой эластичностью, в которых исключаются все точки концентрации давления, которые в противном случае должны возникать в носках. Таким образом, предложена пряжа с эластомерной стержневой мононитью внутри покровного слоя из неэластичных волокон.
[007] В разных частях носков используются различные схемы переплетения/геометрия петель. Это схематически показано на фигуре 2, которая основана на фигуре 1 известного уровня техники по US 158253. В данном документе соответствующие участки 24, 26 и 18 имеют отличающуюся схему трикотажного переплетения, соответственно, геометрию петель.
[008] Еще одним документом, раскрывающим использование различных схем трикотажного переплетения в носках, является WO 03/056084 А1.
[009] Учитывая вышеупомянутое раскрытие, продолжает оставаться возможность усовершенствования.
[0010] В частности, разные участки предмета одежды, например носков, должны иметь разные свойства с точки зрения восстановления, комфорта и прочности. Кроме того, важно, чтобы соответствующие изделия были просты в изготовлении.
[0011] В связи с этим предлагается эластичная пряжа, имеющая характеристики, указанные в пункте 1.
[0012] Эластичная пряжа имеет по меньшей мере одну эластичную мононить и по меньшей мере одну дополнительную мононить, которые образуют стержневую часть указанной пряжи. Авторы настоящего изобретения впервые обнаружили, что, когда вытяжка эластичной мононити составляет от 0,2 до 15,0, и, кроме того, если дополнительная мононить имеет вытяжку от 0,2 до 5,0, могут быть получены улучшенные свойства пряжи и конечного предмета одежды с точки зрения восстановления, комфорта и прочности.
[0013] Вытягивание или так называемая "вытяжка" в процессе производства пряжи представляет собой процесс ослабления свободной сборки волокон, называемой лентой, путем пропускания ее через ряд валиков с выпрямлением, таким образом, отдельных волокон и приданием им большей параллельности. Каждая пара роликов вращается быстрее предыдущей пары. Вытягивание приводит к преобразованию мягкой массы волокна в твердую однородную прядь подходящего размера. При производстве искусственных волокон вытягивание представляет собой процесс растяжения, применяемый к волокнам в пластическом состоянии с увеличением ориентации и уменьшением размера. В раскрытии настоящего изобретения прядь, полученная после вытяжки, называется мононитью. Готовая пряжа может содержать одну или более таких мононитей в качестве стержневой части.
[0014] Числовое значение вытяжки является безразмерной величиной.
[0015] По меньшей мере одна эластичная мононить и по меньшей мере одна дополнительная мононить могут быть скручены вместе с образованием стержневой части указанной пряжи.
[0016] Согласно еще одному варианту разработки эластичная мононить может иметь вытяжку от 0,2 до 12,0 и, в частности, от 1,0 до 3,0. Другие верхние и/или нижние пределы вытяжки эластичной мононити составляют 0,8, 1,0, 1,5, 2,5, 4,0, 6,5, 8,5, 9,0. Дополнительно или альтернативно дополнительная мононить может иметь вытяжку от 1 до 1,3. Другие верхние и/или нижние пределы вытяжки дополнительной мононити составляют 1,5, 2,5, 4,0. Соответствующие верхний и нижний пределы, описанные для вытяжки эластичных мононитей и дополнительных мононитей, могут быть скомбинированы друг с другом таким образом, что нижнее предельное значение вытяжки эластичной мононити составляет 2,5, а верхнее предельное значение составляет 3. Например, для дополнительной мононити нижнее предельное значение составляет 1,3, а верхнее предельное значение составляет 2. Когда используются вышеупомянутые конкретные диапазоны вытяжки, может быть достигнут дополнительный улучшенный эффект с точки зрения восстановления, комфорта и прочности. Например, для эластичной мононити вытяжка обычно увеличивается по мере того, как увеличивается натяжение, действующее на эластичную нить во время вытягивания.
[0017] В предпочтительном варианте дополнительная мононить имеет меньшую вытяжку, чем эластичная мононить.
[0018] Согласно еще одному варианту разработки мононить может быть скручена вместе таким образом, что стержневая часть может иметь крутку от 300 до 3500. Дополнительные предельные значения могут составлять 400, 450, 500, 550, 650, 700, 800, 900, 1100. Каждое из соответствующих значений может быть использовано в качестве нижнего и верхнего предельного значения диапазона крутки. В качестве альтернативы или дополнительно стержневая часть может иметь покровный слой, который, например, изготовлен из штапельных волокон. Конечное расположение стержневой части и покровного слоя образует пряжу, которая может иметь крутку, имеющую вышеупомянутые значения.
[0019] Крутка представляет собой спиральное расположение мононитей и/или стержневой части и/или всей пряжи вокруг оси пряжи. Крутка связывает мононити и/или стержневую часть, и/или пряжу вместе, а также способствует прочности пряжи. Величина крутки в пряже определяет прочность и внешний вид пряжи. Количество кручений называется витками на метр. Это означает, что крутка 400 соответствует 400 кручениям на метр (twist per meter, ТРМ). Крутка соответствует спиралевидному расположению мононити, составляющей стержневую часть, таким образом, что стержневая часть является скрученной. Это означает, что стержневая часть может иметь вышеупомянутые значения крутки. Стержневая часть может быть размещена в оболочке из штапельных волокон, как описано ниже.
[0020] На практике крутку пряжи обычно описывают с использованием трех основных параметров а) направления вращения, b) коэффициента крутки или множителя крутки и с) уровня крутки (витков/единицу длины). Вышеупомянутое значение от 300 до 3500 соответствует уровню крутки.
[0021] Коэффициент крутки, далее именуемый как значение а, соотносящее уровень крутки с номером пряжи. Вывод показывает, что если две пряжи имеют одинаковый коэффициент крутки, они будут иметь одинаковый угол крутки по поверхности, независимо от номера пряжи. Поскольку угол крутки по поверхности является основным фактором, определяющим характер пряжи, то коэффициент крутки может быть использован для задания характера пряжи.
[0022] Изобретатели обнаружили, что меньшая скрутка, например меньшая скрутка пряжи по сравнению с обычными известными нитями пряжи, обеспечивает дополнительный улучшенный эффект с точки зрения восстановления, комфорта и спиральности предмета одежды, например носков.
[0023] Согласно еще одному варианту разработки указанная дополнительная мононить является неэластичной мононитью. Таким образом, эластичная пряжа имеет стержневую часть по меньшей мере с одной эластичной мононитью и по меньшей мере одной неэластичной мононитью, которые скручены вместе. Сочетание эластичной и неэластичной мононити обеспечивает дополнительное усовершенствование эластичной пряжи.
[0024] Дополнительная мононить может быть изготовлена из материала, выбранного из группы: полиэстер, полиамид, полиэфирсульфоны, полибутилентерефталат (ПБТ, РВТ), частично ориентированная пряжа (Partial Oriented Yarn, POY, ЧОП) и/или их смесь. Также возможно использование в качестве дополнительной мононити любой натуральной или синтетической мононити.
[0025] Вместо дополнительной мононити также можно использовать штапельную пряжу. Это может быть еще одним изобретением, и термин "дополнительная мононить" в формуле изобретения может быть изменен на "штапельная пряжа" в качестве дополнительной альтернативы. Вышеупомянутые вытяжки для дополнительной мононити могут быть использованы и для штапельной пряжи. Штапельная пряжа может быть текстильной пряжей, скрученной из волокна штапельной длины.
[0026] Эластичная мононить может быть мононитью, обладающей любой эластичностью, например, эластановой пряжей. Используемые эластановые мононити могут быть мононитями, продаваемыми под товарным знаком соответствующей компании (например, компания указана в скобках): LYCRA (DuPont), SPANDEX (Monsanto), CREORA (Hyosung) и мононити от компании HUAFON, которые далее называются мононитями HUAFON, материал с мононитями HAUAFON может продаваться под товарным знаком QIANXI.
[0027] Эластичность - это способность к обратимой деформации под действием напряжения. Эластичность может иметь модуль эластичности, модуль Юнга (в ГПа) от 0,01 до 5, более предпочтительно от 0,01 до 0,5, в частности от 0,01 до 0,1. Альтернативно или дополнительно удлинение может находиться в диапазоне от 3 до 22%. При этом значение в % определяет относительное удлинение из ослабленного состояния до состояния, в котором пряжа растянута до максимума, при котором все еще может происходить обратимое сокращение. Другими предпочтительными значениями удлинения являются: 4%, 6%, 8%, 10%, 13%, 15%, 18%, 20%. Каждое из вышеупомянутых значений может служить нижним или верхним предельным значением.
[0028] Согласно дополнительному варианту осуществления стержневая часть, состоящая из скрученных мононитей, покрыта покровным слоем с образованием указанной пряжи. Покровный слой содержит штапельные волокна. Штапельные волокна могут содержать по меньшей мере одно или смесь волокон из группы: натуральных, переработанных и/или синтетических волокон и/или волокон, изготовленных из следующих материалов: хлопок, вискоза, полиэстер, шерсть, лен, альпака, викунья, ангора, кашемир, капок, манила, лен, конопля, китайская крапива, гессен, сизаль, волокно кокосовой пальмы, асбест, стекло, эзлон, ацетат, триацетат, акрил, арамид, полиамид, олефин. Соответствующие волокна, изготовленные из вышеупомянутого материала, могут быть использованы в виде смеси волокон из одного материала или композиции из любого одного из волокон вышеупомянутых различных материалов с одним из различных значений длины. Благодаря этому покровному слою пряжа на ощупь кажется приятной и натуральной в сочетании со свойствами эластичности.
[0029] Дополнительные варианты реализации пряжи заключаются в том, что стержневая часть содержит более трех элементарных мононитей и менее шести элементарных мононитей. Примерами состава стержневой части являются две или три эластичные мононити и одна, две или три неэластичные мононити. Эти мононити скручены вместе.
[0030] Когда в стержневой части имеется более одной эластичной мононити, каждая эластичная мононить может иметь вышеупомянутую вытяжку. Вытяжки эластичных нитей, используемых в стержневой части, могут быть одними и теми же для каждой мононити, или каждая мононить может иметь отличающуюся вытяжку.
[0031] Когда в стержневой части имеется более одной дополнительной мононити, каждая из дополнительных мононитей может иметь вышеупомянутую вытяжку. Вытяжки дополнительных нитей, используемых в стержневой части, могут быть одними и теми же для каждой из дополнительных мононитей, или каждая из дополнительных мононитей может иметь отличающуюся вытяжку.
[0032] Согласно дополнительному аспекту настоящего изобретения предложен трикотажный текстильный материал. Этот текстильный материал содержит пряжу согласно изобретению. Пряжа вяжется круговым вязанием или другими способами трикотажного переплетения, выполняемыми посредством машины. Трикотажный текстильный материал содержит области, имеющие различные схемы трикотажного переплетения, например схему с различной геометрией петель. Однако одна и та же пряжа используется в качестве единственного материала в соответствующей другой схеме трикотажного переплетения.
[0033] Различные схемы трикотажного переплетения/геометрии петель могут иметь отличающиеся свойства в отношении сжатия при растяжении или того подобного. Соответствующий трикотажный текстильный материал с отличающейся схемой трикотажного переплетения полностью изготавливается из того же материала для пряжи, что и материал для пряжи согласно изобретению. Соответствующие свойства в конкретных областях могут быть получены с точными параметрами только за счет отличающейся схемы трикотажного переплетения.
[0034] Согласно еще одному аспекту предложен носок, который полностью или по меньшей мере в области пальцев, стопы, пятки и голени изготовлен из пряжи одного типа, при этом пряжа представляет собой пряжу согласно указанному выше изобретению. Этот носок может иметь отличающиеся схемы трикотажного переплетения в области стопы, в области пальцев, в области пятки или в области голени. Соответствующие отличающиеся участки получены трикотажным переплетением из одного и того же материала для пряжи.
[0035] Соответствующие свойства в соответствующих областях могут быть получены с точными параметрами только за счет отличающейся схемы трикотажного переплетения или геометрий петель.
[0036] Когда пряжа согласно изобретению используется при производстве трикотажного текстильного материала, спиральность материала снижается. Спиральность является распространенной проблемой в уточной трикотажной ткани. В пряже указанной ткани наблюдается тенденция к раскручиванию. Спиральность возникает вследствие напряжения скручивания в составных нитях пряжи простой ткани, что приводит к деформации всех петель и отклонению петельных столбиков и рядов в ткани под углом, отличным от 90 градусов. Существуют различные причины спиральности ткани, которые делятся на четыре основные категории: причины, относящиеся к пряже, трикотажному переплетению, волокнам и отделке.
[0037] Дальнейшие предпочтительные варианты осуществления будут очевидны из пояснений в следующем разделе в сочетании с таблицей 1.
[0038] На фигуре 1 показана известная трикотажная ткань, которая раскрыта в WO 2018/081057.
[0039] На фигуре 2 показан носок с различными схемами трикотажного переплетения, раскрытый в US 6158253.
[0040] На фигурах 3-6 показаны различные схемы трикотажного переплетения / геометрии петель, которые также могут быть выполнены с пряжей согласно изобретению.
Пояснения к терминам
[0041] Следующие пояснения не следует интерпретировать как ограничения. Данные пояснения помогают интерпретировать использованные формулировки.
Трикотажное переплетение
[0042] Трикотажное переплетение является способом, при котором с пряжей работают так, чтобы из нее получилось текстильное изделие из волокон. Трикотажное переплетение приводит к созданию множества петель пряжи, называемых трикотажными петлями. Трикотажная ткань состоит из нескольких последовательных рядов петель. Каждый ряд увеличивается на вновь созданную петлю, которая протягивается через одну или более петель из предыдущего ряда, помещается на спицу набора, а петли из предыдущего ряда затем снимаются с другой спицы. Различные типы нитей пряжи, размеры игл и типы петель могут быть использованы для получения трикотажных тканей с различными свойствами. Термин "круговое вязание" используется для обозначения формы уточного трикотажного переплетения, в котором вязальные спицы организованы в круговое вязальное ложе. В общем случае, цилиндр вращается и взаимодействует с кулачком для перемещения иглы через опору для выполнения трикотажного переплетения. Пряжа, подлежащая трикотажному переплетению, подается из упаковки на несущую пластину, которая направляет нить пряжи к иглам. Кругловязаная трикотажная ткань выходит с вязальных спиц в трубчатой форме из центра цилиндра.
[0043] На фигурах 3-6 показаны различные схемы трикотажного переплетения / геометрии петель, которые также могут быть выполнены с пряжей согласно изобретению.
Пряжа
[0044] Под пряжей понимается длинный непрерывный отрезок из переплетенных между собой волокон, подходящих для использования при производстве текстильных изделий, включая вязание крючком, вязание спицами, ткачество, вышивку и изготовление канатов.
Крутка
[0045] Крутка представляет собой спиральное расположение мононитей и/или стержневой части и/или всей пряжи вокруг оси пряжи. Крутка связывает мононити и/или стержневую часть, и/или всю пряжу вместе, а также способствует прочности пряжи. Величина крутки в пряже определяет прочность и внешний вид пряжи. Количество кручений называется витками на метр. Это означает, что крутка 400 соответствует 400 кручениям на метр (twist per meter, ТРМ). Крутка соответствует спиралевидному расположению мононити, составляющей стержневую часть, таким образом, что стержневая часть является скрученной. Это означает, что стержневая часть может иметь вышеупомянутые значения крутки. Стержневая часть может быть размещена в оболочке из штапельных волокон, как описано ниже.
[0046] На практике крутку пряжи обычно описывают с использованием трех основных параметров а) направления вращения, b) коэффициента крутки или множителя крутки и с) уровня крутки (витков/единицу длины). Вышеупомянутое значение от 300 до 3500 соответствует уровню крутки.
[0047] Коэффициент крутки (далее именуемый как значение а, соотносящее уровень крутки с номером пряжи. Вывод показывает, что если две пряжи имеют одинаковый коэффициент крутки, они будут иметь одинаковый угол крутки по поверхности, независимо от номера пряжи. Поскольку угол крутки по поверхности является основным фактором, определяющим характер пряжи, то коэффициент крутки может быть использован для задания характера пряжи.
Вытяжка
[0048] Вытягивание или так называемая "вытяжка" в процессе производства пряжи представляет собой процесс ослабления свободной сборки волокон, называемой лентой, путем пропускания ее через ряд валиков с выпрямлением, таким образом, отдельных волокон и приданием им большей параллельности. Каждая пара роликов вращается быстрее предыдущей пары. Вытягивание приводит к преобразованию мягкой массы волокна в твердую однородную прядь подходящего размера. При производстве искусственных волокон вытягивание представляет собой процесс растяжения, применяемый к волокнам в пластическом состоянии с увеличением ориентации и уменьшением размера. В раскрытии настоящего изобретения прядь, полученная после вытяжки, называется мононитью. Готовая пряжа может содержать одну или более таких мононитей в качестве стержневой части.
[0049] Числовое значение вытяжки является безразмерной величиной.
Номер пряжи
[0050] Номер пряжи представляет собой числовое выражение, которое задает ее тонкость или грубость. Он также показывает, является ли пряжа толстой или тонкой. Текстильным институтом дано определение "Номер пряжи является числом, которое показывает отношение массы на единицу длины или длины на единицу массы пряжи". Существуют различные способы выражения номера пряжи, которые использовались во всем мире/ исторически, например, прямой подсчет в тексах или денье, когда соотносят фиксированную длину пряжи с ее результирующим весом. В альтернативном случае номер пряжи определяется косвенно с использованием отношения фиксированного веса волокна к переменной длине. Далее используются два типа номера пряжи, одно выражаемое в Денье, а другое в Ne. Прямое определение номера пряжи в Денье [ден] задается как граммы волокна на длину 9000 метров, а непрямое определение номера пряжи Ne задается как количество мотков по 840 ярдов (768 м) пряжи с 1 фунта (453,6 г) волокна.
Спиральность
[0051] Спиральность является распространенной проблемой в уточной трикотажной ткани. В пряже указанной ткани наблюдается тенденция к раскручиванию. Спиральность возникает вследствие напряжения скручивания в составных нитях пряжи простой ткани, что приводит к деформации всех петель и отклонению петельных столбиков и рядов в ткани под углом, отличным от 90 градусов. Существуют различные причины спиральности ткани, которые делятся на четыре основные категории: причины, относящиеся к пряже, трикотажному переплетению, волокнам и отделке.
Эксперименты
[0052] В таблице 1 ниже экспериментальные результаты с пряжей согласно изобретению сравниваются с обычной пряжей, которую используют для получения носков трикотажным переплетением.
[0053] В строках с 1 по 18 показаны различные примеры согласно изобретению. В строках с 19 по 21 приведены характеристики известной пряжи.
[0054] В столбце "код пряжи" каждой пряже присвоен соответствующий внутренний код.
[0055] Номер пряжи представляет собой числовое выражение, которое задает ее тонкость или грубость. Он также показывает, является ли пряжа толстой или тонкой. В таблице использованы два типа номера пряжи, одно выражаемое в Денье, а другое в Ne. Прямое определение номера пряжи в Денье [ден] задается как граммы волокна на длину 9000 метров, а непрямое определение номера пряжи Ne задается как количество мотков по 840 ярдов (768 м) пряжи с 1 фунта (453,6 г) волокна.
[0056] В приведенной выше таблице номер пряжи дается в Денье (Ден) для столбцов "Номер эластановой пряжи" и "Номер пряжи мононити", в то время как он дается в Ne (Ne) для столбца, озаглавленного "Номер пряжи".
[0057] Пряжа согласно изобретению имеет номера пряжи в Ne от 15 до 20. В частности, предпочтительно, когда номер пряжи составляет от 15 до 18 Ne (например, столбец с заголовком "Номер пряжи Ne"). Соответствующие пряжи предшествующего уровня техники, которые используются для сравнения, имеют номер пряжи 20 Ne.
[0058] В графе "тип эластана" указана информация о том, мононить из эластана какого типа используется в качестве эластичной мононити. В примерах с 1 по 15 в качестве эластановой мононити используется так называемая мононить HUAFON. Компания HUAFON является поставщиком указанной пряжи. Примером такой пряжи может быть пряжа, продаваемая под товарным знаком QIANXI.
[0059] Используемые эластановые мононити могут быть мононитями, продаваемыми под указанным товарным знаком (термин в скобках обозначает поставщика): LYCRA (DuPont), SPANDEX (Monsanto), CREORA (Hyosung) и мононити от компании HUAFON, которые далее называются мононитями HUAFON, материал с мононитями HAUAFON может продаваться под товарным знаком QIANXI.
[0060] Номер (в Денье) эластичной мононити указан в столбце, озаглавленном "Номер эластановой пряжи". В пряже согласно изобретению используется эластичная мононить, имеющая номер 40 или соответственно 20 (пример 8). В частности, предпочтительным является диапазон от 10 до 60. Другими значениями являются 30, 40, 50. Указанные значения могут быть верхней или нижней границей в предпочтительном диапазоне номеров пряжи.
[0061] Соответствующие примеры 21 и 22 предшествующего уровня техники являются более толстыми и имеют номер пряжи от 70 до 105.
[0062] Вытяжка эластана (например, столбец с заголовком "вытяжка эластана") в указанном примере составляет от 1,5 до 3. Было отмечено, что вытяжка эластичной мононити для улучшенного эффекта составляет от 1 до 3, а предпочтительно от 1,5 до 2,5. Также были проведены испытания, которые показали, что эластичная мононить может иметь вытяжку от 0,2 до 15,0, а дополнительная мононить может иметь вытяжку от 0,2 до 5,0. Также указанные значения обеспечивают улучшенные свойства.
[0063] В отличие от этого, для мононитей предшествующего уровня техники вытяжка эластичной мононити выше, а именно находится в области выше 3,5.
[0064] В качестве дополнительных мононитей в настоящем изобретении в примерах с 1 по 14 используются PES типа FDI или соответствующий текстурированный PES.
[0065] В примерах с 15 по 18 вместо использования одного эластана используется мононить и еще одна мононить, так называемая пряжа GIPE. Пряжа GIPE имеет стержневую часть из эластана и дополнительную мононить, в частности полиэфирсульфоновую мононить. Однако во время производства GIPE обе мононити соединяются путем скручивания на воздухе. Эластановая мононить из GIPE имеет номер пряжи, составляющий 70 Денье, в то время как соответствующая дополнительная мононить (в данном документе мононить PES) имеет номер пряжи, составляющий 40 Денье, (см. столбец "Номер пряжи мононити"). Соответствующий термин в скобках в колонке "Номер пряжи мононити" обозначает номер пряжи соответствующей эластановой мононити в пряже GIPE. Это означает, что эластановая мононить в GIPE имеет номер пряжи, составляющий 70 Денье и вытяжку 2,5. Мононить PES в GIPE имеет вытяжку 1,4 (см. столбец "Вытяжка мононити").
[0066] Таким образом, во всех примерах согласно изобретению дополнительная мононить, которая в данном случае является неэластичной мононитью, имеет вытяжку мононити, составляющую 1,14. В соответствии с настоящим изобретением дополнительная мононить имеет вытяжку от 1 до 2, предпочтительно от 1,1 до 1,4. Также были проведены испытания, которые показали, что эластичная мононить может иметь вытяжку от 0,2 до 15,0, а дополнительная мононить может иметь вытяжку от 0,2 до 5,0. Также указанные значения обеспечивают улучшенные свойства.
[0067] Так называемый показатель "альфа" пряжи обозначает соответствующий коэффициент крутки. Этот коэффициент крутки для пряжи согласно изобретению составляет от 2,8 до 3,5. Другими предпочтительными значениями являются 3,0; 3,2. Эти значения могут быть использованы независимо в качестве верхнего или нижнего предельных значений.
[0068] Обычные пряжи (примеры с 21 по 23) имеют коэффициент альфа, составляющий 4,3.
[0069] Столбец "Крутки" показывает крутки пряжи, которые сравниваются с крутками ранее известных пряж (примеры с 19 по 21). Стержневая часть пряжи согласно изобретению имеет в примерах крутку от 400 до 700 круток на метр. В отличие от этого, соответствующая обычная пряжа имеет крутку, составляющую 757. Таким образом, крутка пряжи согласно изобретению меньше, чем у обычной пряжи. Таким образом, когда пряжа согласно изобретению используется при производстве трикотажного текстильного материала, спиральность материала снижается.
[0070] Скрученные мононити, образующие стержневую часть, могут иметь крутку от 300 до 1100. Дополнительные предельные значения могут составлять 400, 450, 500, 550, 650, 700, 800, 900. Каждое из соответствующих значений может быть использовано в качестве нижнего и верхнего предельного значения диапазона крутки.
[0071] В последнем столбце вышеприведенной таблицы содержится информация о диаметре соответствующих изготовленных носков в дюймах.
[0072] Из приведенной выше таблицы видно, что, когда используется эластичная пряжа, имеющая эластичную мононить с вытяжкой от 1,0 до 3,0 и дополнительную мононить с вытяжкой от 1,0 до 2,0, могут быть улучшены соответствующие свойства пряжи. Также были проведены испытания, которые показали, что эластичная мононить может иметь вытяжку от 0,2 до 15,0, а дополнительная мононить может иметь вытяжку от 0,2 до 5,0. Также указанные значения обеспечивают улучшенные свойства.
[0073] В частности, носки могут быть изготовлены из единичной пряжи одного типа, при этом разные зоны носков имеют отличающиеся схемы трикотажного переплетения. В качестве альтернативы также могут быть изготовлены носки, которые содержат пряжу согласно изобретению, при этом для одного и того же носка также используется одна или более дополнительных нитей пряжи (например, в разных зонах).
[0074] Хотя примеры в таблице показывают ограниченный диапазон вытяжки, множество дополнительных экспериментов, проведенных заявителем, показывают, что для изобретения достаточно, когда вытяжка эластичной мононити составляет от 0,2 до 15,0, и что, кроме того, дополнительная мононить имеет вытяжку от 0,2 до 5,0. Также в этом более широком диапазоне значений могут быть получены улучшенные свойства пряжи и конечного предмета одежды с точки зрения восстановления, комфорта и прочности.
[0075] Согласно еще одному варианту разработки эластичная мононить может иметь вытяжку от 0,2 до 12 и, в частности, от 1,0 до 3,0. Другие верхние и/или нижние пределы вытяжки эластичной мононити составляют 0,8, 1,0, 1,5, 2,5, 4,0, 6,5, 8,5, 9,0. Дополнительно или альтернативно дополнительная мононить может иметь вытяжку от 1 до 1,3. Другие верхние и/или нижние пределы вытяжки дополнительной мононити составляют 1,5, 2,5, 4,0.
[0076] Значения вытяжки согласно изобретению очень отличаются от значений вытяжки, известных из предшествующего уровня техники, используемых в носках, представленных на рынке.
[0077] В частности, сочетание (по сравнению с обычной пряжей) более низкой крутки с более низкой вытяжкой обеспечивает дальнейшее улучшение свойств.
[0078] Хотя в приведенной выше таблице показана только пряжа, имеющая одну единственную эластичную мононить и одну единственную неэластичную мононить, также могут быть использованы нити пряжи со стержневыми частями с двумя или тремя эластичными мононитями и/или стержневыми частями, которые дополнительно имеют одну, две или три неэластичные мононити.
[0079] Обычно соответствующая скрученная стержневая часть мононитей покрыта покровным слоем из штапельных волокон. Штапельные волокна могут содержать по меньшей мере одно или смесь волокон из группы: натуральных, переработанных и/или синтетических волокон и/или волокон, изготовленных из следующих материалов: хлопок, вискоза, полиэстер, шерсть, лен, альпака, викунья, ангора, кашемир, капок, манила, лен, конопля, китайская крапива, гессен, сизаль, волокно кокосовой пальмы, асбест, стекло, эзлон, ацетат, триацетат, акрил, арамид, полиамид, олефин. Соответствующие волокна, изготовленные из вышеупомянутого материала, могут быть использованы в виде смеси волокон из одного материала или композиции из любого одного из волокон вышеупомянутых различных материалов с одним из различных значений длины. Благодаря этому покровному слою пряжа на ощупь кажется приятной в сочетании со свойствами эластичности.
[0080] Соответствующая описанная пряжа может быть использована для производства трикотажной ткани, в частности тканей машинного вязания, причем эти ткани имеют разные зоны отличающихся схем трикотажного переплетения. Соответствующие свойства в этих областях могут быть изменены отличающимися схемами трикотажного переплетения и использованием пряжи согласно настоящему изобретению.
[0081] В частности, было показано, что носки, состоящие только из пряжи согласно изобретению, могут быть усовершенствованы с точки зрения восстановления после растяжения и с точки зрения комфорта.